КЕРАМИЧЕСКАЯ МАССА ДЛЯ ИЗГОТОВЛЕНИЯ ОБЛИЦОВОЧНОЙ ПЛИТКИ
CERAMIC MUXTURE FOR FACING TILE MANUFACTURE

Изобретение относится к области технологии силикатов и касается составов керамических масс,  которые могут быть использованы для изготовления облицовочной плитки.
Известна керамическая масса, содержащая, мас.%: глина легкоплавкая 20,0-40,0; глина тугоплавкая 25,0-35,0; глинистые отходы обогащения циркон-ильменитовой руды 35,0-45,0 [1].
Задача изобретения состоит в повышении морозостойкости изделий, полученных из керамической массы.
Технический результат достигается тем, что керамическая масса для изготовления облицовочной плитки, включающая глину легкоплавкую, глину тугоплавкую, глинистые отходы обогащения циркон-ильменитовой руды, дополнительно содержит молотое и просеянное через сетку №0,14 кварцевое стекло и каолин при следующем соотношении компонентов, мас.%: глина легкоплавкая 38,0-45,0; глина тугоплавкая 25,0-30,0; глинистые отходы обогащения циркон-ильменитовой руды 5,0-7,0; молотое и просеянное через сетку №0,14 кварцевое стекло 10,0-15,0; каолин 10,0-15,0.
В таблице приведены составы керамической массы.
Компоненты
Состав, мас.%:
1
2
3
Глина легкоплавкая
45,0
41,5
38,0
Глина тугоплавкая
30,0
27,5
25,0
Глинистые отходы обогащения
циркон-ильменитовой руды
5,0
6,0
7,0
Молотое и просеянное через сетку
10,0
12,5
15,0
№0,14 кварцевое стекло
Каолин
10,0
12,5
15,0
Морозостойкость, циклы
~50
~50
~50
В составе керамической массы используют легкоплавкие и тугоплавкие глины и каолины любых месторождений; глинистые отходы обогащения циркон-ильменитовой руды, включающие глину; до 3 мас.% циркона; до 2 мас.% ильменита.
Компоненты дозируют в требуемых количествах, размалывают, смешивают и готовят керамическую массу с влажностью 9-11%, из которой прессуют плитку полусухим способом. На поверхность плитки наносят (напыляют) слой цветной глазури и при температуре 1100-1170°С проводят обжиг.
Источник информации
1. SU 1451128, С04В 33/00, 1989.